(57)【特許請求の範囲】
【請求項１】
（ａ）基材（Ｓａ）と、
（ｂ）前記基材（Ｓａ）と接触した、−１０℃以下のＴｇを有する１つ以上のアクリル系ポリマー（ＰＯＬｂ）を含む組成物（Ｃｂ）の層（Ｌｂ）と、
（ｃ）前記層（Ｌｂ）と接触した、アクリル系ポリマー（ＰＯＬｃ）の重量に基づいて、２０重量％〜９０重量％の１つ以上の高脂肪族ビニルモノマーの重合単位を含む１つ以上のアクリル系ポリマー（ＰＯＬｃ）を含む組成物（Ｃｃ）の層（Ｌｃ）と、
を含み、
前記ポリマー（ＰＯＬｂ）中の高脂肪族ビニルモノマーの重合単位の量は、前記ポリマー（ＰＯＬｂ）の重量に基づいて１０重量％以下であり、
高脂肪族ビニルモノマーは、１つ以上の高脂肪族（メタ）アクリレート、１つ以上の高脂肪族ビニルエステル及びそれらの混合物から選択され、前記高脂肪族（メタ）アクリレートは、構造（Ｉ）を有し、
【化１】
0006525375.tif 000008
式中、Ｒ１が水素またはメチルであり、及びＲ２が、イソ−ブチル、ｔｅｒｔ−ブチル、９〜１８個の炭素原子を有する非置換アルキル基、ステアリル及びイソボルニルから選択され、並びに、
前記高脂肪族ビニルエステルは、構造（ＩＩ）を有し、
【化２】
0006525375.tif 000009
式中、Ｒ２が、イソ−ブチル、ｔｅｒｔ−ブチル、９〜１８個の炭素原子を有する非置換アルキル基、ステアリル及びイソボルニルから選択される、ポリオレフィン用感圧性接着剤物品。
【請求項２】
前記１つ以上の高脂肪族ビニルモノマーが、１つ以上の（メタ）アクリレートモノマーを含む、請求項１に記載の物品。
【請求項３】
前記アクリル系ポリマー（ＰＯＬｂ）が、ｎ−ブチルアクリレート、イソ−オクチルアクリレート、またはそれらの混合物の重合単位を含む、請求項１に記載の物品。
【請求項４】
基材（Ｓｄ）を請求項１に記載の物品と接触させる方法によって作製された接合物品であって、前記基材（Ｓｄ）が前記層（Ｌｃ）と接触し、及び前記基材（Ｓｄ）がポリオレフィンである、前記接合物品。
【発明の詳細な説明】
【技術分野】
【０００１】
アクリル系ポリマーを含有する感圧性接着剤（ＰＳＡ）は、多くの望ましい特徴を有する。例えば、それらは通常、多くの他の材料から作製されたＰＳＡよりも化学試薬及び紫外線光に対して良好な耐性を有する。ポリオレフィン基材に良好に接合するＰＳＡを提供することが所望されることが多い。ポリオレフィン基材に対して良好な接着性を示し、かつ比較的低量の高脂肪族ビニルモノマーの重合単位を有するアクリル系ポリマーを含有するＰＳＡが必要とされている。
【背景技術】
【０００２】
Ｅｒｉｃ  Ｂａｒｔｈｏｌｏｍｅｗは、「Ａｃｒｙｌｉｃ  Ｐｒｅｓｓｕｒｅ  Ｓｅｎｓｉｔｉｖｅ  Ａｄｈｅｓｉｖｅｓ  Ｅｘｈｉｂｉｔｉｎｇ  Ｅｎｈａｎｃｅｄ  Ａｄｈｅｓｉｏｎ  ｔｏ  Ｌｏｗ  Ｓｕｒｆａｃｅ  Ｅｎｅｒｇｙ  Ｓｕｂｓｔｒａｔｅｓ」（２０１１年第３４回感圧テープ協議会（Ｐｒｅｓｓｕｒｅ  Ｓｅｎｓｉｔｉｖｅ  Ｔａｐｅ  Ｃｏｕｎｃｉｌ）技術会議で提示されたもの）において、低溶解性パラメータのＴｇ改質モノマーの重合単位を有するＰＳＡを教示する。
【０００３】
以下は、本発明の陳述である。
【０００４】
本発明の第１の態様は、
（ａ）基材（Ｓａ）と、
（ｂ）該基材（Ｓａ）と接触した、−１０℃以下のＴｇを有する１つ以上のアクリル系ポリマー（ＰＯＬｂ）を含む組成物（Ｃｂ）の層（Ｌｂ）と、
（ｃ）該層（Ｌｂ）と接触した、該ポリマー（ＰＯＬｃ）の重量に基づいて、２０重量％〜９０重量％の１つ以上の高脂肪族ビニルモノマーの重合単位を含む１つ以上のアクリル系ポリマー（ＰＯＬｃ）を含む組成物（Ｃｃ）の層（Ｌｃ）と、を含む、感圧性接着剤物品である。
【０００５】
本発明の第２の態様は、基材（Ｓｄ）を第１の態様の物品と接触させる方法によって作製された接合物品であって、該基材（Ｓｄ）が該層（Ｌｃ）と接触する、接合物品である。
【図面の簡単な説明】
【０００６】
以下は、図面の簡単な説明である。
【図１】図１は、基材（Ｓａ）（１）、−１０℃以下のＴｇを有する１つ以上のアクリル系ポリマー（ＰＯＬｂ）を含有する組成物（Ｃｂ）の層（Ｌｂ）（２）、及びポリマー（ＰＯＬｃ）の重量に基づいて、２０重量％〜９０重量％の１つ以上の高脂肪族ビニルモノマーの重合単位を含有する組成物（Ｃｃ）層の（Ｌｃ）（３）を示す本発明の感圧性接着剤物品の垂直断面図である。図１は、決して原寸に比例して描かれていない。例えば、図１に示される水平方向の本発明の感圧性接着剤物品の寸法は、図１に示される垂直方向の寸法よりも１，０００倍以上大きい場合がある。
【図２】図２（同様に原寸に比例して描かれていない）は、本発明の感圧性接着剤物品の好ましい使用を描写する。図２は、追加の基材（Ｓｄ）（４）と接触した層（Ｌｃ）（３）を示す。
【発明を実施するための形態】
【０００７】
以下は、発明を実施するための形態である。
【０００８】
本明細書で使用される場合、以下の用語は、文脈が別途明確に示さない限り、指定された定義を有する。
【０００９】
比率が本明細書においてＸ：１以上と言われる場合、比率はＹ：１であり、ＹがＸ以上であることを意味する。例えば、比率が３：１以上と言われる場合、その比率は、３：１または５：１または１００：１であり得るが、２：１ではあり得ない。同様に、比率が本明細書においてＷ：１以下と言われる場合、比率はＺ：１であり、ＺはＷ以下であることを意味する。例えば、比率が１５：１以下と言われる場合、その比率は、１５：１または１０：１または０．１：１であり得るが、２０：１ではあり得ない。
【００１０】
本明細書で使用される場合、動的機械分析（ＤＭＡ）は、１秒−１の周波数で線形粘弾性範囲内のせん断形状において行われる測定を指す。ＤＭＡは、弾性率（Ｇ’）、損失弾性率（Ｇ’ ’）、及び損失正接（Ｇ’ ’をＧ’で割ることにより求められる商であり、同意語として「ｔａｎ（δ）」と呼ばれる）を測定する。温度の関数として損失正接を示す曲線は、本明細書において「損失正接曲線」として認知される。弾性率は、本明細書においてキロパスカル（ｋＰａ）単位で報告される。
【００１１】
材料のガラス転移温度（Ｔｇ）は、試験方法ＡＳＴＭ  Ｄ７４２６−０８（Ａｍｅｒｉｃａｎ  Ｓｏｃｉｅｔｙ  ｏｆ  Ｔｅｓｔｉｎｇ  ａｎｄ  Ｍａｔｅｒｉａｌｓ，Ｃｏｎｓｈｏｈｏｃｋｅｎ，ＰＡ，ＵＳＡ）に従い、中点法及び１０℃／分の温度走査速度を用いた示差走査熱量測定によって決定される。
【００１２】
「ポリマー」は、本明細書で使用される場合、より小さな化学的繰り返し単位の反応生成物からなる比較的大きな分子である。ポリマーは、線状、分枝状、星形、輪状、高分岐状、架橋、またはそれらの組み合わせである構造を有し得、ポリマーは、単一の種類の繰り返し単位（「ホモポリマー」）を有し得るか、またはそれらは、２種類以上の繰り返し単位（「コポリマー」）を有し得る。コポリマーは、無作為に、順序正しく、ブロックで、他の配置で、またはそれらの任意の混合もしくは組み合わせで配置される様々な種類の繰り返し単位を有し得る。
【００１３】
ポリマー分子量は、例えば、サイズ排除クロマトグラフィー（ＳＥＣ、ゲル浸透クロマトグラフィーまたはＧＰＣとも呼ばれる）などの標準的な方法によって測定され得る。ポリマーは、１０００以上の重量平均分子量（Ｍｗ）を有する。ポリマーは、極めて高いＭｗを有し得、幾つかのポリマーは、１，０００，０００を超えるＭｗを有し、典型的なポリマーは、１，０００，０００以下のＭｗを有する。幾つかのポリマーは、架橋され、架橋されたポリマーは、無限のＭｎを有すると見なされる。
【００１４】
本明細書で使用される場合、「ポリマーの重量」は、ポリマーの乾燥重量を意味する。
【００１５】
互いに反応してポリマーの繰り返し単位を形成することができる分子は、本明細書において「モノマー」として認知される。そのように形成された繰り返し単位は、本明細書においてモノマーの「重合単位」として認知される。
【００１６】
ビニルモノマーは、構造
【００１７】
【化１】
0006525375.tif 000002
【００１８】
を有し、式中、Ｒ１、Ｒ２、Ｒ３、及びＲ４の各々が、独立して、水素、ハロゲン、脂肪族基（例えば、アルキル基など）、置換脂肪族基、アリール基、置換アリール基、別の置換もしくは非置換有機基、またはそれらの任意の組み合わせである。
【００１９】
幾つかの好適なビニルモノマーは、例えば、スチレン、置換スチレン、ジエン、エチレン、他のアルケン、ジエン、エチレン誘導体、及びそれらの混合物を含む。例えば、エチレン誘導体は、置換または非置換アルカノン酸（例えば、酢酸ビニル及びネオデカン酸ビニルを含む）のエテニルエステル、アクリロニトリル、（メタ）アクリル酸、（メタ）アクリレート、（メタ）アクリルアミド、塩化ビニル、ハロゲン化アルケン、及びそれらの混合物の非置換または置換バージョンを含む。本明細書で使用される場合、「（メタ）アクリル」は、アクリルまたはメタクリルを意味し、「（メタ）アクリレート」は、アクリレートまたはメタクリレートを意味し、「（メタ）アクリルアミド」は、アクリルアミドまたはメタクリルアミドを意味する。「置換」は、例えば、アルキル基、アルケニル基、ビニル基、ヒドロキシル基、カルボン酸基、他の官能基、及びそれらの組み合わせなどの、少なくとも１つの結合した化学基を有することを意味する。幾つかの実施形態において、置換モノマーは、例えば、２つ以上の炭素−炭素の二重結合を含むモノマー、ヒドロキシル基を含むモノマー、他の官能基を含むモノマー、及び官能基の組み合わせを含むモノマーを含む。（メタ）アクリレートは、置換及び非置換エステルまたは（メタ）アクリル酸のアミドである。
【００２０】
本明細書で使用される場合、アクリル系モノマーは、（メタ）アクリル酸、（メタ）アクリル酸の脂肪族エステル、脂肪族基上で１つ以上の置換基を有する（メタ）アクリル酸の脂肪族エステル、（メタ）アクリルアミド、Ｎ−置換（メタ）アクリルアミド、及びそれらの混合物から選択されるモノマーである。
【００２１】
本明細書で使用される場合、高脂肪族ビニルモノマーは、フリーラジカル重合化の能力を有する炭素−炭素の二重結合を含有し、Ｒ２が、イソ−ブチル、ｔｅｒｔ−ブチル、及び５個以上の炭素原子を有する非置換脂肪族基から選択される１つ以上の高脂肪族基「Ｒ２」も含有するモノマーである。脂肪族基は、線状、分枝状、環状、多環式、またはそれらの組み合わせであり得る。
【００２２】
本明細書で使用される場合、ビニル芳香族モノマーは、スチレン、アルファ−アルキルスチレン、及びそれらの混合物から選択されるモノマーである。
【００２３】
本明細書で使用される場合、「アクリル系」ポリマーは、３０％以上の重合単位がアクリル系モノマーから選択され、また、５％以上の重合単位がアクリル系モノマー及びビニル芳香族モノマーからなる群から選択されるポリマーである。百分率は、ポリマーの重量に基づいた重量である。
【００２４】
本明細書で使用される場合、オレフィンポリマーは、ポリマーの重量に基づいて、重合モノマー単位の７０重量％以上が炭化水素アルケン、炭化水素ジエン、及びそれらの混合物から選択されるポリマーである。
【００２５】
粘着付与剤は、５００〜１０，０００の分子量を有し、０℃以上のガラス転移温度を有する有機化合物である。
【００２６】
感圧性接着剤（ＰＳＡ）は、接着剤と基材を接触させるために圧力がかけられるとき、基材との接合を形成する接着剤である。接合は、更なる材料の追加または加熱なしで生じる。本明細書で使用される場合、感圧性接着剤物品は、感圧性接着剤が第１の基材に接着され、第２の基材と接触するためにＰＳＡの面（「有効面」）が有効である状態での物品である。ＰＳＡの有効面は、剥離材と接触し得るか、または接触し得ない。剥離材は、ＰＳＡとの弱い接合を形成し、有効面が露呈するように容易に除去され得る材料であり得る。
【００２７】
組成物が組成物の重量に基づいて、２５重量％以上の量の水を含有する場合、組成物は、本明細書において「水性」と見なされる。
【００２８】
本発明は、本明細書において標識基材（Ｓａ）である基材の使用に関連する。基材（Ｓａ）は任意の材料であり得る。紙、ポリマー膜、及び金属箔が好ましい。ポリマー膜の中で、ポリエステル膜が好ましい。ポリマー膜の中で、少なくとも１つの面がコロナ放電によって処理されているものが好ましい。
【００２９】
本明細書において組成物（Ｃｂ）と称される粘着付与剤不含組成物の層が基材（Ｓａ）と接触する。組成物（Ｃｂ）は、本明細書においてポリマー（ＰＯＬｂ）と称される１つ以上のポリマーを含有する。ポリマー（ＰＯＬｂ）は、−１０℃以下、好ましくは−２０℃以下、より好ましくは−３０℃以下のＴｇを有する。好ましくは、ポリマー（ＰＯＬｂ）は、−１００℃以上のＴｇを有する。
【００３０】
好ましくは、組成物（Ｃｂ）中の粘着付与剤の量は、組成物（Ｃｂ）の乾燥重量に基づいて、１０重量％未満、より好ましくは３重量％以下、より好ましくは１重量％以下、より好ましくはゼロである。
【００３１】
好ましくは、ポリマー（ＰＯＬｂ）は、アクリル系ポリマーである。好ましくは、ポリマー（ＰＯＬｂ）中のアクリル系モノマーの重合単位の量は、ポリマー（ｂ）の重量に基づいて、５０重量％以上、より好ましくは７０重量％以上、より好ましくは９０重量％以上、より好ましくは９９重量％以上である。好ましくは、ポリマー（ＰＯＬｂ）は、１０，０００以上、より好ましくは５０，０００以上のＭｗを有する。
【００３２】
好ましくは、ポリマー（ＰＯＬｂ）は、ｎ−ブチルアクリレート（ｎ−ＢＡ）、エチルアクリレート（ＥＡ）、イソオクチルアクリレート（ｉ−ＯＡ）、またはそれらの混合物のうちの１つ以上の重合単位を含有する。本明細書で使用される場合、「イソオクチル」は、分枝状構成中に正確に８個の炭素原子を含有する非置換アルキル基である。用語「イソオクチル」は、例えば、２−エチルヘキシル基、ジメチル−ヘキシル基、メチル−ヘプチル基、トリメチル−ペンチル、及びそれらの混合物を含む、８個の炭素アルキル基の全分枝状の異性体及びかかる異性体の全混合物を含む。好ましくは、ｎ−ＢＡの重合単位、ＥＡの重合単位、及びポリマー（ＰＯＬｂ）中のｉ−ＯＡの重合単位の量の合計は、ポリマー（ＰＯＬｂ）の重量に基づいて、５０重量％以上、より好ましくは７５重量％以上、より好ましくは９０重量％以上である。
【００３３】
好ましくは、１０，０００以上のＭｗを有する組成物（Ｃｂ）中の全てのポリマーがアクリル系ポリマーである。
【００３４】
好ましくは、組成物（Ｃｂ）中の全粘着付与剤の量は、組成物（Ｃｂ）の乾燥重量に基づいて、１０重量％以下、より好ましくは３重量％以下、より好ましくはゼロである。
【００３５】
好ましくは、ポリマー（ＰＯＬｂ）中の高脂肪族ビニルモノマーの重合単位の量は、１０％以下、より好ましくは１％以下、より好ましくはゼロである。
【００３６】
好ましくは、組成物（Ｃｂ）中のポリマー（ＰＯＬｂ）の量は、組成物（Ｃｂ）の乾燥重量に基づいて、８０重量％以上、より好ましくは９０重量％以上、より好ましくは９５重量％以上である。
【００３７】
好ましくは、組成物（Ｃｂ）は、基材（Ｓａ）の表面上で連続層（Ｌｂ）を形成する。好ましくは、組成物（Ｃｂ）の層の厚みは、７．５マイクロメートル以上である。好ましくは、組成物（Ｃｂ）の層の厚みは、７５マイクロメートル以下、より好ましくは５５マイクロメートル以下、より好ましくは４０マイクロメートル以下である。
【００３８】
好ましくは、組成物（Ｃｂ）は、ＰＳＡの特性を有する。好ましくは、組成物（Ｃｂ）は、１０℃〜４０℃の範囲を含む温度範囲にわたって２０ｋＰａ以上の弾性率を有する。好ましくは、組成物（Ｃｂ）は、１０℃〜４０℃の範囲を含む温度範囲にわたって１，０００ｋＰａ以下、より好ましくは５００ｋＰａ以下の弾性率を有する。
【００３９】
組成物（Ｃｃ）の層は、組成物（Ｃｂ）の層（Ｌｂ）と接触する。組成物（Ｃｃ）は、１つ以上のポリマー（ＰＯＬｃ）を含有する。ポリマー（ＰＯＬｃ）は、ポリマー（ＰＯＬｃ）の重量に基づいて、２０重量％〜９０重量％の１つ以上の高脂肪族ビニルモノマーの重合単位を含有するアクリル系ポリマーである。好ましくは、ポリマー（ＰＯＬｃ）は、ポリマー（ＰＯＬｃ）の重量に基づいて、４０重量％を超える１つ以上の高脂肪族ビニルモノマーの重合単位を含有する。好ましくは、Ｒ２は、イソ−ブチル、ｔｅｒｔ−ブチル、２−エチルヘキシル、並びに８〜１８個の炭素原子、ステアリル、イソボルニル、及びそれらの混合物を有するアルキル基から選択される。好ましくは、Ｒ２は、非置換アルキル基である。より好ましくは、Ｒ２は、イソブチルである。
【００４０】
好ましくは、高脂肪族ビニルモノマーは、１つ以上の高脂肪族ビニルエステル、１つ以上の高脂肪族（メタ）アクリレート、及びそれらの混合物から選択される。高脂肪族メタクリレートは、構造（Ｉ）を有し、
【００４１】
【化２】
0006525375.tif 000003
【００４２】
式中、Ｒ１は水素またはメチルであり、Ｒ２は上で定義された通りである。高脂肪族（メタ）アクリレートの中で、好ましくは、Ｒ１は水素である。高脂肪族ビニルエステルは、構造（ＩＩ）を有し、
【００４３】
【化３】
0006525375.tif 000004
【００４４】
式中、Ｒ２は、上で定義された通りである。高脂肪族ビニルエステルの中で、Ｒ２中の炭素原子の数が、８〜１２であるものが好ましい。好ましくは、高脂肪族ビニルモノマーは、１つ以上の高脂肪族（メタ）アクリレートを含有する。より好ましくは、全ての高脂肪族ビニルモノマーが、高脂肪族（メタ）アクリレートである。
【００４５】
好ましくは、ポリマー（ＰＯＬｃ）は、０℃以下、より好ましくは、−１０℃以下のＴｇを有する。好ましくは、ポリマー（ＰＯＬｃ）は、−１００℃以上のＴｇを有する。
【００４６】
好ましくは、ポリマー（ＰＯＬｃ）は、ポリマー（ＰＯＬｃ）の重量に基づいて、５０重量％以上、より好ましくは７５重量％以上、より好ましくは９０重量％以上、より好ましくは９８重量％以上の量のアクリル系モノマーの重合単位を含有する。
【００４７】
好ましくは、組成物（Ｃｃ）中の全粘着付与剤の量は、組成物（Ｃｃ）の乾燥重量に基づいて、１０重量％以下、より好ましくは３重量％以下、より好ましくはゼロである。
【００４８】
好ましくは、組成物（Ｃｃ）は、ＰＳＡの特性を有する。好ましくは、組成物（Ｃｃ）は、１０℃〜４０℃の範囲を含む温度範囲にわたって２０ｋＰａ以上の弾性率を有する。好ましくは、組成物（Ｃｃ）は、１０℃〜４０℃または１，０００ｋＰａ以下、より好ましくは５００ｋＰａ以下の範囲を含む温度範囲にわたって弾性率を有する。
【００４９】
好ましくは、組成物（Ｃｃ）の層の厚みは、１．２５マイクロメートル以上である。好ましくは、組成物の層の厚み（Ｃｃ）は、２５マイクロメートル以下、より好ましくは１０マイクロメートル以下、より好ましくは５マイクロメートル以下である。
【００５０】
好ましくは、本発明の感圧性接着剤物品中の高脂肪族ビニルモノマーの全重合単位の量は、組成物（Ｃｂ）の重量と組成物（Ｃｃ）の重量との合計に基づいて、１０重量％以下、より好ましくは２重量％以下である。好ましくは、本発明の感圧性接着剤物品中の高脂肪族ビニルモノマーの全重合単位の量は、組成物（Ｃｂ）の重量と組成物（Ｃｃ）の重量との合計に基づいて、０．１重量％以上、より好ましくは０．３重量％以上である。
【００５１】
組成物（Ｃｂ）が、構造（Ｉ）の１つ以上のモノマーの重合単位を含有し、式中、Ｒ１が水素であり、Ｒ２が正確に８個の炭素原子を有する非置換アルキル基である実施形態も企図される。かかる実施形態の中で、組成物（Ｃｂ）が、構造（Ｉ）の１つ以上のモノマー以外にいずれの高脂肪族モノマーの重合単位も含有せず、式中、Ｒ１が水素であり、Ｒ２が正確に８個の炭素原子を有する非置換アルキル基であることが企図される。かかる実施形態の中で、組成物（Ｃｃ）が、イソ−ブチルアクリレート、ｔ−ブチルアクリレート、構造（Ｉ）のモノマー、及びそれらの混合物、好ましくはイソ−ブチルアクリレート、ｔ−ブチルアクリレート、イソボルニル（メタ）アクリレート、及びそれらの混合物のうちの１つ以上の重合単位を含有し、式中、Ｒ２が８個を超える炭素原子を有する非置換アルキル基である。かかる実施形態の中で、好ましい組成物（Ｃｃ）中の高脂肪族モノマーの重合単位の量は、上に記載された通りである。
【００５２】
組成物（Ｃｂ）または組成物（Ｃｃ）のいずれかは、互いに独立して、１つ以上の追加の成分を含有してもよい。好ましくは、かかる追加の成分は、ＰＳＡ物品の性能を改善するために選択される。典型的な追加の成分は、可塑剤、充填剤、濃厚剤、顔料、抗酸化剤、紫外線安定剤、消泡剤、界面活性剤、及びそれらの混合物を含む。
【００５３】
好ましくは、組成物（Ｃｂ）と組成物（Ｃｃ）との重量比は、１．０１：１以上、より好ましくは２：１以上、より好ましくは４：１以上、より好ましくは６：１以上である。好ましくは、組成物（Ｃｂ）と組成物（Ｃｃ）との重量比は、２０：１以下、より好ましくは１５：１以下、より好ましくは１０：１以下である。
【００５４】
組成物（Ｃｂ）の層は、任意の方法によって基材（Ｓａ）に塗布され得る。好ましくは
、水性連続媒体中で分散されるポリマー（ＰＯＬｂ）の粒子を含有する水性組成物（Ｃｂ１）が形成される。好ましくは、組成物（Ｃｂ１）は、水性エマルション重合（ａｑｕｅｏｕｓ  ｅｍｕｌｓｉｏｎ  ｐｏｌｙｍｅｒｉｚａｔｉｏｎ）によって形成されて、ポリマー（ＰＯＬｂ）の粒子のラテックスを形成する。好ましくは、ポリマー（ＰＯＬｂ）の粒子の中央粒径は、５０ｎｍ〜７５０ｎｍである。好ましくは、連続媒体中の水量は、連続媒体の重量に基づいて、７５％重量以上、より好ましくは９０重量％以上である。
【００５５】
１つ以上の任意の追加成分は、水性組成物（Ｃｂ１）に添加されてもよい。水性組成物（ｂ１）の層は、任意の方法によって基材（ａ）に塗布されてもよい。好ましい方法は、摺動コーティング、カーテンコーティング、及びスロットダイコーティングである。
【００５６】
水性組成物（Ｃｂ１）の層（Ｌｂ１）が基材（Ｓａ）に塗布された後、水性組成物（Ｃｂ１）の層は、乾燥され得るか、または乾燥させられ得る。つまり、水は、乾燥コーティングを形成するために水性組成物（ｂ１）の層から除去されてもよい。水は、好ましくは、加熱または空気の移動または両方によって除去される。
【００５７】
組成物（Ｃｃ）の層（Ｌｃ）は、任意の方法によって組成物（Ｃｂ）の層に塗布されてもよい。好ましくは、水性媒体中で分散されるポリマー（ＰＯＬｃ）の粒子を含有する水性組成物（Ｃｃ１）が形成される。好ましくは、ポリマー（ＰＯＬｃ）の粒子の中央粒径は、５０ｎｍ〜７５０ｎｍである。好ましくは、連続媒体中の水量は、連続媒体の重量に基づいて、７５重量％以上、より好ましくは９０重量％以上である。１つ以上の任意の追加の成分は、水性組成物（Ｃｃ１）に添加されてもよい。
【００５８】
水性組成物（Ｃｃ１）の層（Ｌｃ１）は、任意の方法によって組成物（Ｃｂ）の層に塗布されてもよい。好ましい方法は、摺動コーティング、カーテンコーティング、及びスロットダイコーティングである。水性組成物（Ｃｃ１）の層は、水性組成物（Ｃｂ１）の湿層へ塗布され得るか、または組成物（Ｃｂ）の乾燥層へ塗布され得るかのいずれかであり得る。
【００５９】
幾つかの実施形態において、水性組成物（Ｃｂ１）の層（Ｌｂ１）を基材（Ｓａ）に塗布し、乾燥させ、その後、水性組成物（Ｃｃ１）の層（Ｌｃ１）を組成物（Ｃｂ）の乾燥層に塗布し、次に水性組成物（Ｃｃ１）の層（Ｌｃ１）を乾燥させる。
【００６０】
幾つかの実施形態において、水性組成物（Ｃｂ１）の層（Ｌｂ１）を基材（Ｓａ）に塗布し、水性組成物（Ｃｂ１）の層（Ｌｂ１）が未だ湿っている状態で、水性組成物（Ｃｃ１）の層（Ｌｃ１）を水性組成物（Ｃｂ１）の層（Ｌｂ１）上に塗布し、その後、全ての集合体を乾燥させる。かかる実施形態の中で、水性組成物（Ｃｂ１）の層（Ｌｂ１）を基材（Ｓａ）に、かつ水性組成物（Ｃｃ１）の層（Ｌｃ１）を水性組成物（Ｃｂ１）の層（Ｌｂ１）上に同時に塗布し、その後、全ての集合体を乾燥させる多層コーティング装置を使用することが好ましい。１つの好適なコーティング装置は、摺動コーティング機である。摺動コーティング機は、水性組成物（Ｃｃｌ）の層（Ｌｃｌ）の下に水性組成物（Ｃｂｌ）の層（Ｌｂｌ）がある液状複合体を形成し、それらの層をそのままの状態に保ったまま、摺動コーティング機が、層（Ｌｂｌ）と基材（Ｓａ）が接触し、層（Ｌｃｌ）と空気が接触するような方法で基材（Ｓａ）上に全ての複合体の層を塗布し、その後、全ての物品を乾燥させ、水性組成物から水を除去する。また、例えば、剥離ライナー上で組成物（Ｃｂ）のコーティング層を作製し、その後、組成物（Ｃｂ）の層の上で組成物（Ｃｃ）のコーティング層を作製し、その後、組成物（Ｃｃ）の層と基材（Ｓａ）を（好ましくは加圧下で）接触させ、その後、剥離ライナーを除去することを含む、転写コーティング方法も企図される。
【００６１】
本発明がいずれの理論にも拘束されることはない一方で、典型的なアクリル系ＰＳＡが、不良であると見なされるポリオレフィン面への接着性を有することが多い理由の１つに、アクリル系ポリマーが比較的極性である鎖上の多くの化学基を有することが企図される。典型的なアクリル系ＰＳＡの面は、結果として、比較的高い表面エネルギーを有することが企図される。反対に、ポリオレフィン面は比較上、無極性であり、比較的低い表面エネルギーを有すると見なされる。この表面エネルギー値の不一致が、典型的なアクリル系ＰＳＡをポリオレフィンの面を効果的に湿らす（すなわち、分子スケール上で密着させる）のを防ぐことが企図される。高脂肪族ビニルモノマーの重合単位の存在が、ＰＳＡの面上のより低い表面エネルギーを提供し、それによりポリオレフィン面の湿潤を改善し、次いで、ポリオレフィン面への接着性を改善することが企図される。
【００６２】
本発明の感圧性接着剤物品が、それと追加の基材（Ｓｄ）を接触させることによって使用されるようになることが企図される。圧力がかけられて、組成物（Ｃｃ）と基材（Ｓｄ）とを密着させ、続いて剥離させることが企図される。感圧性接着剤物品が依然として無傷のままであり、かつ組成物（Ｃｃ）が基材（Ｓｄ）と接合される接合物品が結果として生じることが企図される。基材（Ｓｄ）は、任意の物質であってもよい。好ましくは、基材（Ｓｄ）は、ポリオレフィンである。好ましくは、基材（Ｓｄ）は、５０℃以上のＴｇを有する。
【実施例】
【００６３】
以下は、本発明の実施例である。
【００６４】
以下の実施例において使用された材料は、以下の通りである。
【００６５】
【表１】
0006525375.tif 000005
【００６６】
ＨＤＰＥ剥離試験は、ＨＤＰＥの試験基材、２０分の滞留時間、１８０°を用いたＰＳＴＣ試験方法１０１（Ｐｒｅｓｓｕｒｅ  Ｓｅｎｓｉｔｉｖｅ  Ｔａｐｅ  ｃｏｕｎｃｉｌ，Ｎａｐｅｒｖｉｌｌｅ，ＩＬ，ＵＳＡ）であり、ニュートン単位で幅２５ｍｍ（Ｎ／２５ｍｍ）毎に報告された。
【００６７】
ＳＳせん断試験は、ステンレス鋼の試験基材を用いたＰＳＴＣ試験方法１０７（Ｐｒｅｓｓｕｒｅ  Ｓｅｎｓｉｔｉｖｅ  Ｔａｐｅ  ｃｏｕｎｃｉｌ，Ｎａｐｅｒｖｉｌｌｅ，ＩＬ，ＵＳＡ）であり、試験領域は２５ｍｍ×２５ｍｍであり、質量は１ｋｇであった。報告される結果は、失敗までの時間である（記号「＞」は、試験が、失敗前にその時点で停止されたことを意味する）。
【００６８】
単一層のＰＳＡを以下の通り作製した。ＰＳＡ−Ｌの層をＰＥＴ膜のコロナ放電処理された面に塗布した。次に、コーティングを、オーブン内に８０℃で５分間置いて乾燥させた。乾燥した厚みは、２２．５マイクロメートルであった。
【００６９】
二層のＰＳＡを以下の通り作製した。ＰＳＡ−Ｌの層を、単一層のＰＳＡの方法のように塗布し、乾燥させた。第１の乾燥コーティングの厚みは、２０．０マイクロメートルであった。次に、ＰＳＡ−ＨＩ−Ａの層を、単一層のＰＳＡの方法と同様に塗布し、乾燥させた。第２の乾燥コーティングの厚みは、２．５マイクロメートルであった。
【００７０】
実施例１：低せん断接着剤の改質
【００７１】
結果は、以下の通りである。
【００７２】
【表２】
0006525375.tif 000006
【００７３】
本発明の二層の実施例は、ＨＤＰＥ上での剥離力においてもステンレス鋼へのせん断接合においてもいずれも改善を示す。
【００７４】
実施例２：高せん断接着剤の改質
【００７５】
コーティングを、全ての事例においてＰＳＡ−ＨをＰＳＡ−Ｌの代わりに使用した以外は、実施例１のように作製した。
【００７６】
結果は、以下の通りである。
【００７７】
【表３】
0006525375.tif 000007
【００７８】
本発明の二層の実施例は、ＨＤＰＥ上での剥離力の改善を示し、ステンレス鋼への有益な程度のせん断接合を保持する。
【図１】
0006525375.tif 000010
【図２】
0006525375.tif 000011